(57)【要約】【課題】土壌への同質化が容易で、吸水・保水性が高く、焼却しても有毒ガスの発生しない紙ひも網状体および植生用紙ひも網状体を安価に提供することを目的とする。【解決手段】針葉樹クラフトパルプを主原料とする原紙からなる紙ひもから構成されることを特徴とする紙ひも網状体および植生用紙ひも網状体。【選択図】　　　図１
2004115957.tif 000002
【特許請求の範囲】
【請求項１】
針葉樹クラフトパルプを主原料とする原紙からなる紙ひもから構成されることを特徴とする紙ひも網状体。
【請求項２】
前記原紙の坪量が２０〜８０ｇ／ｍ２であることを特徴とする請求項１に記載の紙ひも網状体。
【請求項３】
前記原紙が円網抄紙機により抄造されたものであることを特徴とする請求項１乃至請求項２のいずれかに記載の紙ひも網状体。
【請求項４】
前記原紙のＪＩＳ　Ｐ　８１１３により測定された引張り強さの縦／横比が、５〜１５であることを特徴とする請求項１乃至請求項３のいずれかに記載の紙ひも網状体。
【請求項５】
前記紙ひも網状体が無結節網から構成されることを特徴とする請求項１乃至請求項４のいずれかに記載の紙ひも網状体。
【請求項６】
前記原紙に湿潤紙力増強剤が含有されていることを特徴とする請求項１乃至請求項５のいずれかに記載の紙ひも網状体。
【請求項７】
前記湿潤紙力増強剤が、ポリアミドエピクロルヒドリン樹脂、エポキシ系樹脂、メラミン系樹脂、尿素系樹脂、ジアルデヒドデンプン、ポリアクリルアミド及びポリエチレンイミンから選択された少なくとも１種からなることを特徴とする請求項６に記載の紙ひも網状体。
【請求項８】
針葉樹クラフトパルプを主原料とする原紙からなる紙ひもから構成されることを特徴とする植生用紙ひも網状体。
【請求項９】
前記原紙の坪量が２０〜８０ｇ／ｍ２であることを特徴とする請求項８に記載の植生用紙ひも網状体。
【請求項１０】
前記原紙が円網抄紙機により抄造されたものであることを特徴とする請求項８乃至請求項９のいずれかに記載の植生用紙ひも網状体。
【請求項１１】
前記原紙のＪＩＳ　Ｐ　８１１３により測定された引張り強さの縦／横比が、５〜１５であることを特徴とする請求項８乃至請求項１０のいずれかに記載の植生用紙ひも網状体。
【請求項１２】
前記紙ひも網状体が無結節網から構成されることを特徴とする請求項８乃至請求項１１のいずれかに記載の植生用紙ひも網状体。
【請求項１３】
前記原紙に湿潤紙力増強剤が含有されていることを特徴とする請求項８乃至請求項１２のいずれかに記載の植生用紙ひも網状体。
【請求項１４】
前記湿潤紙力増強剤が、ポリアミドエピクロルヒドリン樹脂、エポキシ系樹脂、メラミン系樹脂、尿素系樹脂、ジアルデヒドデンプン、ポリアクリルアミド及びポリエチレンイミンから選択された少なくとも１種からなることを特徴とする請求項１３に記載の植生用紙ひも網状体。
【発明の詳細な説明】
【０００１】
【発明の属する技術分野】
本発明は、木材パルプを原料とし湿式抄紙機によりシ−ト化された原紙からなる紙ひもを編網した紙ひも網状体を提供することを目的とし、さらに植物の植え替え、造成地、山肌、護岸等で有効に用いることが出来る植生用紙ひも網状体を提供することを目的とする。
【０００２】
【従来の技術】
従来のひも類を用いた網状体には、ひも類として麻、わら等の天然繊維を用いた縄や紐を編んで網状に構成したものや、ポリエチレン、ナイロン、ポリエステル等の合成繊維を使用したものが一般的であり、特に前者の麻、わら等の天然繊維は可燃性で、土中埋設でも容易に腐食する特徴を有するが、現在は生産原料が少なく、後者の合成繊維は、廃棄した時に燃焼すると環境に悪影響を及ぼすガスの発生が懸念され、まして土中では腐食しないという問題を有するものであった。
【０００３】
一方、植生用網状体としては、金網のほか、例えば特開２００２−２１０８７号公報に示されているように、ポリエチレン、ポリプロピレン、ナイロン、ポリエステル、アクリル等の合成繊維や、木綿、麻、ヤシ繊維、動物繊維等を単独若しくは混紡して得た縦紐及び／又は横紐の少なくとも一部に、例えばアクリル繊維に吸水加工を施し２　層構造にした吸水性繊維からなる紐体を使用したものが知られているが、金網は回収時に嵩張り、合成繊維は燃焼時に有毒ガスの発生の問題を有し、しかもいずれも土壌中での分解が困難であった。
さらに又、特開２００２−１５３１１８　号公報には、藁、麻，椰子等の植物からなる腐食性繊維を編成したシ−ト本体の上面に、分解性成分と皮膜形成成分から形成してなる軟質補強体を被着した植生シ−トが提案されているが、該軟質補強体の被着工程が煩雑でコスト高になるのみでなく網目の開口部分の面積の制御が困難で草木の発芽、生育に支障をきたす問題を有するものであった。さらに又、特開平６−１８５０６２号公報にはナイロン等のプラスチック繊維からなる網状体本体に抗菌処理を施して腐食性に改質した素材から形成された植生用網状体が記載されているが、網状体本体にプラスチック繊維を使用しているので、その廃棄にあたっての燃焼時に有毒ガスの発生の問題を有し、しかも土壌中での分解が困難であるのみでなく、植生用に必要な十分な吸水性と保水性を有するものではなかった。
【０００４】
【発明が解決しようとする課題】
本発明は上記の事情に鑑みてなされたものであり、燃焼しても有毒ガスを発生することなく、そのまま土壌に埋設しても良好な土壌同化性を有し、紐の太さ、網目の大きさを任意に設定することにより多目的な用途に応用が可能な紙ひも網状体および植生用に必要不可欠な吸水性、保水性を具備した植生用網状体を提供することを目的とするものである。
【０００５】
【課題を解決するための手段】
本発明は上記の課題を解決するために鋭意検討の結果なされたもので、
請求項１の発明は、針葉樹クラフトパルプを主原料とする原紙からなる紙ひもから構成されることを特徴とする紙ひも網状体であり、請求項２の発明は、前記原紙の坪量が２０〜８０ｇ／ｍ２であることを特徴とする請求項１に記載の紙ひも網状体であり、請求項３の発明は、前記原紙が円網抄紙機により抄造されたものであることを特徴とする請求項１乃至請求項２のいずれかに記載の紙ひも網状体であり、請求項４の発明は、前記原紙のＪＩＳ　Ｐ　８１１３により測定された引張り強さの縦／横比が、５〜１５であることを特徴とする請求項１乃至請求項３のいずれかに記載の紙ひも網状体であり、請求項５の発明は、前記紙ひも網状体が無結節網から構成されることを特徴とする請求項１乃至請求項４のいずれかに記載の紙ひも網状体である。
また、請求項６の発明は、前記原紙に湿潤紙力増強剤が含有されていることを特徴とする請求項１乃至請求項５のいずれかに記載の紙ひも網状体であり、請求項７の発明は、前記湿潤紙力増強剤が、ポリアミドエピクロルヒドリン樹脂、エポキシ系樹脂、メラミン系樹脂、尿素系樹脂、ジアルデヒドデンプン、ポリアクリルアミド及びポリエチレンイミンから選択された少なくとも１種からなることを特徴とする請求項６に記載の紙ひも網状体である。
【０００６】
又、請求項８の発明は、針葉樹クラフトパルプを主原料とする原紙からなる紙ひもから構成されることを特徴とする植生用紙ひも網状体であり、請求項９の発明は、前記原紙の坪量が２０〜８０ｇ／ｍ２であることを特徴とする請求項８に記載の植生用紙ひも網状体であり、請求項１０の発明は、前記原紙が円網抄紙機により抄造されたものであることを特徴とする請求項８乃至請求項９のいずれかに記載の植生用紙ひも網状体であり、請求項１１の発明は、前記原紙のＪＩＳ　Ｐ　８１１３により測定された引張り強さの縦／横比が、５〜１５であることを特徴とする請求項８乃至請求項１０のいずれかに記載の植生用紙ひも網状体であり、請求項１２の発明は、前記紙ひも網状体が無結節網から構成されることを特徴とする請求項８乃至請求項１１のいずれかに記載の植生用紙ひも網状体である。
また、請求項１３の発明は、前記原紙に湿潤紙力増強剤が含有されていることを特徴とする請求項８乃至請求項１２のいずれかに記載の植生用紙ひも網状体であり、請求項１４の発明は、前記湿潤紙力増強剤が、ポリアミドエピクロルヒドリン樹脂、エポキシ系樹脂、メラミン系樹脂、尿素系樹脂、ジアルデヒドデンプン、ポリアクリルアミド及びポリエチレンイミンから選択された少なくとも１種からなることを特徴とする請求項１３に記載の植生用紙ひも網状体である。
【０００７】
以下本発明について詳細に説明する。
本発明を構成する原紙は、針葉樹クラフトパルプを主原料とする。当該クラフトパルプは晒クラフトパルプ（ＮＢＫＰ）でも、未晒クラフトパルプ（ＮＵＫＰ）であってもよいが、パルプ原料の少なくとも７０％以上が針葉樹となるよう原料調整することにより、紙紐に必要な引張り強度を維持することが出来る。
針葉樹クラフトパルプに混合する他のパルプとしては、広葉樹パルプ等の木材パルプ、マニラ麻パルプ、サイザル麻パルプ、亜麻パルプ、ケナフパルプ等の非木材パルプ、および紙の強度を損なわない範囲で古紙パルプを配合する事も出来る。
これらのパルプは、ビ−タ−等の叩解機による叩解処理を経て原紙用の原料に供される。
【０００８】
叩解処理の程度は、撚紙後の紙ひもの用途によって設定され、強度の高い紙ひもを得ようとする場合は叩解を進める必要がある。この場合、マニラ麻の配合率を高くするのも強度の高い紙ひもを得るのに有効である。
又、本発明の原紙には、必要に応じて湿潤紙力増強剤、各種の填料、サイズ剤および歩留り向上剤等の添加剤を配合することも出来る。
特に、湿潤紙力増強剤は、本発明の紙ひも網状体を植生用に使用する場合、ある程度の期間にわたって雨水による紙の強度劣化を防止するのに効果的である。この場合の、湿潤紙力増強剤は、特に限定されるものではないが、ポリアミドエピクロルヒドリン樹脂、エポキシ系樹脂、メラミン系樹脂、尿素系樹脂、ジアルデヒドデンプン、ポリアクリルアミド及びポリエチレンイミンから選択された少なくとも１種が本発明に好適に適用出来る。
又、サイズ剤としては、ロジン系のほかアルキルケテンダイマー、アルケニル無水コハク酸等の内添サイズ剤や各種の合成高分子型の表面サイズ剤が使用可能である。
更に又、歩溜まり向上剤は、抄紙機におけるパルプや填料のロスを少なくし製紙の収率向上のために添加され、例えばポリアクリルアミドを代表とする有機高分子系電解質や、硫酸アルミニウムを代表とする無機塩類が本発明の原紙に適用可能である。
【０００９】
本発明を構成する原紙を製造するには、上記の原料を所定の割合で配合した抄紙原料のスラリ−を湿式抄紙機にて抄造することにより行われる。
本発明の原紙を抄造する湿式抄紙機は、一般の抄紙技術に適用されている長網および円網抄紙機等とくに限定されるものではないが、紙ひも網状体に必要な引張り強度を十分に確保するために円網抄紙機を使用することが好ましい。
本発明の原紙の坪量は、２０〜８０ｇ／ｍ２であるのが好ましく、より好ましくは３０〜５０ｇ／ｍ２である。坪量が２０ｇ／ｍ２に満たないと撚紙時に切断しやすく、８０ｇ／ｍ２を超えると剛性が高くなって撚りにくくなり易い。
【００１０】
又、本発明を構成する原紙は、針葉樹クラフトパルプ１００　％若しくは前記複数のパルプ成分の混抄紙からなる単層紙のほか、２ないし３層の抄き合わせ紙とした構成でも良い。本発明の原紙は、ＪＩＳ　Ｐ８１１３による常態での引張強さの縦／横比が５〜１５であることが好ましい。当該引張強さの縦／横比が５に満たないと、紙ひも製造の際、原紙の原反からテ−プ状にスリットする時に紙切れのおそれがり、一方、１５を超えて大きいとテ−プ状にスリットする時に縦方向に裂けるおそれがあるので好ましくない。
【００１１】
上記の工程によって得られた原紙は幅５〜５０ｍｍで巻長さが５００ｍ程度の巻き取りにスリット加工してテープ状に裁断し、撚糸機にセットして撚りをかけることにより紙ひもに加工される。本発明で使用する紙ひもは、コストの点から１本で使用するのが好ましいが、必要に応じ何本かを編んで使用しても良い。紙ひもの太さは特に限定がないが、　取扱いやすさからみて、直径が１〜１０ｍｍ位が好適である。
【００１２】
上記の工程で得られた紙ひもを使用して本発明の紙ひも網状体を作成するには、編網機を用いて通常の網製造技術により、有結節網若しくは無結節網に編網すればよい。
本発明の紙ひも網状体は、特に無結節網に編網することが好ましい。無結節網に編網することにより、結び目がなく連接部が平面的になり、かつ重量が軽く嵩張らないために、植生用に使用する際、種子、肥料等が付着した紙等の貼り付けの作業性が向上する作用効果を奏する。又、網目が正確で落目がないために植生用に法面に施した場合、外観が良い。更に又、無結節網は有結節網に比べて連接部がほつれやすいので、植生用に使用した場合、土壌への同質化が容易になる利点を有する。
又、本発明の紙ひも網状体を有結節網として供給する場合には、予め紙ひもに油等を含浸して滑性を与えておくことが好ましい。
【００１３】
【発明の実施の形態】
本発明の紙ひも網状体に適用可能な無結節網の事例を、図１〜７として挙げておく。すなわち、図１は貫通型と称され２子の網糸の子糸を互いに交叉させ、網糸とは連接部を貫通して直線的に伸びる構造を有し、図２は千鳥型で２子の網糸の子糸を２〜３回交叉させたもので、網糸はジグザグに伸びた構造を有し、図３は、亀甲型で２子の網糸の子糸を３〜４回交叉させたもので、網糸は連接部を経て直線的に伸びる構造を有し、図４はラッセル網と称され、いわゆる「レ−ス網」にてつくられた網地であり、図５はもじ網（普通もじ網）と称され縦糸を撚り合わせ、その間に横糸を通して網目としたもので、図６はもじ網（改良もじ網）と称され上記横糸を撚り合わせたものを用い、目ずれを小さくしたもので、図７は織網で糸を単純に交叉させたものであり、これらは何れも本発明の紙ひも網状体の実施態様である。
【００１４】
本発明においては、紙ひもの太さや網目の大きさを任意に調節することにより、様々な用途展開が可能である。
尚、本発明の紙ひも網状体には、必要に応じて、耐水性の付与又は物理強度の向上を目的に、樹脂成分を塗布若しくは含浸しても良い。この場合の樹脂成分の塗布若しくは含浸は網状体に加工する前の段階、すなわち紙ひもや原紙に予め施しておいても良い。
【００１５】
このようにして作成された紙ひも網状体を植生用に使用するには、単体で法面に敷設する植生マットを定着するために使用したり、法面に敷設した本発明の紙ひも網状体の上に種子、　肥料等を含有する客土を吹き付ける現場客土吹き付け用に使用したり、当該網状体に予め種子、　肥料等を直接付着させたり、種子、　肥料等が付着した紙等を貼り付けて法面に敷設される。又、本発明の紙ひも網状体は、農園芸用の畑の土中、あるいは法面の土中に埋設したり、　それらの地表面に敷設することにより、網状体を構成する吸水膨潤性の紙ひもが、雨水を吸水するとともに、吸水した雨水を安定的に保水し、種子の発芽及び生長を促進することが出来る。
尚、本発明の紙ひも網状体は、植生用のネット以外にも、例えば、買物袋、収納袋等の包材や、室内のインテリア材料、窓のブラインド、電気スタンドの傘のカバ−、植物の生育時に植物体を誘引したり結束するための園芸用ネット、魚網及び建築現場用の防護網等幅広い用途に応用が可能である。
【００１６】
以下、実施例により本発明をさらに詳細に説明する。
実施例１
国産の未晒クラフトパルプ（ＮＵＫＰ）を６０゜ＳＲに叩解して水性スラリ−を作成し、これにポリアミドエピクロルヒドリン樹脂からなる湿潤紙力増強剤（昭和高分子社製、商品名「ポリフィックス３０１」）を、該水性スラリ−に対して２　％となるよう添加し製紙用原料を作成した。該原料を円網抄紙機に適用して、坪量３０ｇ／ｍ２の原紙を作成した。
得られた原紙の引張り強さをＪＩＳ　Ｐ８１１３に準じて測定したところ、縦方向が８．６Ｋｇ／１５ｍｍ、横方向が１．６Ｋｇ／１５ｍｍであって、縦／横比は５．４であった。
次いでこの原紙をボビンワインダ−にて幅４０ｍｍの細長いテ−プ状にスリット加工し、これを撚紙機にセットして２８回／３０ｃｍの撚りをかけて、直径が３ｍｍの紙ひもを作製した。この紙ひもの強度はＪＩＳＺ１５１８による測定で１５Ｋｇであった。
この紙ひもを市販の編網機に供し、図１に示す本発明による貫通型の無結節網を作成した。
このようにして編網された紙ひも網状体の一面に、通常の植生基材、すなわち薄紙に植物種子、　肥料、　土壌改良剤をＰＶＡ糊剤によって付着保持させたものを接着させ植生ネットを作成した。
この植生ネットを道路工事で形成された山腹の法面に敷設し、アンカ−ピンにて固定した。その結果、数年でネットの植生基材に内在していた植物の根が法面にしっかり張った状態となり、自然現象または人工的に地盤が緩むようなことがあっても、法面が崩落することはなかった。勿論、本発明の紙ひも網状体は経年とともに土壌と同質化し植物のさらなる生長に寄与することも確認された。
【００１７】
実施例２
ＮＵＫＰ８０重量％とマニラ麻パルプ２０重量％とを混合して６０゜ＳＲに叩解して水性スラリ−を作成し対外は、全て実施例１　と同じ条件にて原紙を作成した。
得られた原紙の引張り強さをＪＩＳ　Ｐ８１１３に準じて測定したところ、縦方向が１１．８Ｋｇ／１５ｍｍ、横方向が２．１Ｋｇ／１５ｍｍであって、縦／横比は５．６であった。
この原紙を使用して、実施例１と同じ条件にて、紙ひも及び紙ひも網状体を作成し、さらに実施例と同様にして植生ネットを作成した。
この植生ネットを道路工事で形成された山腹の法面に敷設し、アンカ−ピンにて固定した。その結果、数年でネットの植生基材に内在していた植物の根が法面にしっかり張った状態となり、自然現象または人工的に地盤が緩むようなことがあっても、法面が崩落することはなかった。勿論、本発明の紙ひも網状体は経年とともに土壌と同質化し植物のさらなる生長に寄与する事も確認された。
【００１８】
実施例３
国産の未晒クラフトパルプ（ＮＵＫＰ）を５０゜ＳＲに叩解して水性スラリ−を作成し、これにポリアミドエピクロルヒドリン樹脂からなる湿潤紙力増強剤（昭和高分子社製、商品名「ポリフィックス３０１」）を、該水性スラリ−に対して２　．５　％となるよう添加し製紙用原料を作成した。該原料を円網抄紙機に適用して、坪量４１．５ｇ／ｍ２　の原紙を作成した。
得られた原紙の引張り強さをＪＩＳ　Ｐ８１１３に準じて測定したところ、縦方向が１３．１Ｋｇ／１５ｍｍ、横方向が１．９Ｋｇ／１５ｍｍであって、縦／横比は６．８であった。
この原紙を使用して、実施例１と同じ条件にて、紙ひも及び紙ひも網状体を作成し、さらに実施例と同様にして植生ネットを作成した。
この植生ネットを道路工事で形成された山腹の法面に敷設し、アンカ−ピンにて固定した。その結果、数年でネットの植生基材に内在していた植物の根が法面にしっかり張った状態となり、自然現象または人工的に地盤が緩むようなことがあっても、法面が崩落することはなかった。勿論、本発明の紙ひも網状体は経年とともに土壌と同質化し植物のさらなる生長に寄与する事も確認された。
【００１９】
比較例１
外国産の広葉樹からなる未晒クラフトパルプ（ＬＵＫＰ）６０重量％と未晒クラフトパルプ（ＮＵＫＰ）４０重量％との混合パルプを５５゜ＳＲに叩解して水性スラリ−を作成し、これにポリアミドエピクロルヒドリン樹脂からなる湿潤紙力増強剤（昭和高分子社製、商品名「ポリフィックス３０１」を、該水性スラリ−に対して２　％となるよう添加し製紙用原料を作成した。該原料を長網抄紙機に適用して、坪量２６．９ｇ／ｍ２　の原紙を作成した。
得られた原紙の引張り強さをＪＩＳ　Ｐ８１１３に準じて測定したところ、縦方向が５．１Ｋｇ／１５ｍｍ、横方向が１．７Ｋｇ／１５ｍｍであって、縦／横比は３．０であった。
次いでこの原紙をボビンワインダ−にて幅４０ｍｍの細長いテ−プ状にスリット加工し、これを撚紙機にセットして２８回／３０ｃｍの撚りをかけて、直径が３ｍｍの紙ひもを作成したところ、頻繁に紙切れが生じ紙ひもの作成が困難であった。
【００２０】
【発明の効果】
本発明の紙ひも網状体は、素材が木材パルプから構成されるので、如何なる用途に適用しても、その廃棄処理の際に土壌中への同化性に優れるので生態環境的にも（エコロジー的にも）利点があり、又、網状体を構成する縦ひもと横ひもの太さ、物理強度、編み間隔を調節することにより、用途に応じた特性を任意に付与することが出来る。
そして、本発明の紙ひも網状体を植生用に応用する場合は、原紙に湿潤紙力増強剤により耐水性を付与しておけば、長期間雨水に曝されてもそれに耐え得る耐水性を維持しながら、かつ木材パルプによる原紙特有の吸水性により、吸水した雨水を安定的に保水し、種子の発芽及び成長を促進でき、法面の緑化と強化を図るという作用効果を期待出来る。
【図面の簡単な説明】
【図１】本発明に係る貫通型の無結節網の平面図
【図２】本発明に係る千鳥型の無結節網の平面図
【図３】本発明に係る亀甲型の無結節網の平面図
【図４】本発明に係るラッセル網からなる無結節網の平面図
【図５】本発明に係る普通もじ網からなる無結節網の平面図
【図６】本発明に係る改良もじ網からなる無結節網の平面図
【図７】本発明に係る織網からなる無結節網の平面図
【図１】
2004115957.tif 000003
【図２】
2004115957.tif 000004
【図３】
2004115957.tif 000005
【図４】
2004115957.tif 000006
【図５】
2004115957.tif 000007
【図６】
2004115957.tif 000008
【図７】
2004115957.tif 000009